(57)【特許請求の範囲】
【請求項１】
（Ａ）下記シロキサン単位式（１）：
[Ｒ１３ＳｉＯ1/２]ａ[Ｒ２２ＳｉＯ２/２]ｂ[Ｒ３ＳｉＯ３/２]ｃ    （１）
（式中、Ｒ１、Ｒ２、Ｒ３は炭素原子数１〜２０の有機基であり、そのうち少なくとも２個はフェノール性水酸基含有一価炭化水素基であり、ａ＋ｂ＋ｃ＝１であり、ａは平均０≦ａ≦０．８であり、ｂは平均０≦ｂ≦０．８であり、ｃは平均０．２≦ｃ≦１．０である。）、または、下記シロキサン単位式（２）：
[Ｒ４３ＳｉＯ1/２]ｄ[Ｒ５２ＳｉＯ２/２]ｅ[ＳｉＯ４/２]ｆ        （２）
（式中、Ｒ４、Ｒ５は炭素原子数１〜２０の有機基であり、そのうち少なくとも２個はフェノール性水酸基含有一価炭化水素基であり、ｄ＋ｅ＋ｆ＝１であり、ｄ／ｆは平均０．０２≦ｄ／ｆ≦４であり、ｄは平均０＜ｄ≦０．８であり、ｅは平均０≦ｅ≦０．９８であり、ｆは平均０．００２≦ｆ≦０．９８である。）で表される、分岐状分子鎖構造を有し、１分子中にフェノール性水酸基含有一価炭化水素基を少なくとも２個有するオルガノポリシロキサン、
（Ｂ）下記構造式（３）：
Ｒ７３ＳｉＯ(Ｒ８２ＳｉＯ)ｍＳｉＲ７３              （３）
｛式中、Ｒ７、Ｒ８は同一または異なる炭素原子数１〜２０の有機基（但し、そのうち少なくとも２個は芳香環を含まないエポキシ基含有一価炭化水素基である。）であり、ｍは０〜１０００の整数である。｝で表される、芳香環を含まないエポキシ基含有一価炭化水素基を少なくとも２個有する直鎖状のオルガノポリシロキサン、および
（Ｃ）硬化促進剤
からなることを特徴とする、硬化性シリコーン組成物。
【請求項２】
さらに、（Ｄ）充填剤を含有することを特徴とする請求項１記載の硬化性シリコーン組成物。
【請求項３】
（Ａ）成分が液状であることを特徴とする、請求項１あるいは請求項２記載の硬化性シリコーン組成物。
【請求項４】
（Ａ）成分を表すシロキサン単位式（１）中、ａが平均０＜ａ≦０．８であり、ｂが０であることを特徴とする、請求項１記載の硬化性シリコーン組成物。
【請求項５】
（Ａ）成分１００重量部に対し、（Ｂ）成分１〜１０００重量部と（Ｃ）成分０．０１〜１００重量部からなることを特徴とする、請求項１あるいは請求項２記載の硬化性シリコーン組成物。
【請求項６】
（Ｂ）成分のエポキシ基含有一価炭化水素基がグリシドキシ基結合アルキル基あるいは、３，４−エポキシシクロヘキシル基結合アルキル基であることを特徴とする、請求項１あるいは請求項２記載の硬化性シリコーン組成物。
【請求項７】
液状あるいはペースト状である、請求項１あるいは請求項２記載の硬化性シリコーン組成物。
【請求項８】
請求項１〜７のいずれか１項に記載の硬化性シリコーン組成物を硬化してなる硬化物。
【発明の詳細な説明】
【技術分野】
【０００１】  本発明は、硬化性シリコーン組成物に関し、詳しくは、硬化特性に優れ、硬化後は可撓性および接着性に優れた硬化物となる硬化性シリコーン組成物およびその硬化物に関する。
【背景技術】
【０００２】  従来、電気部品、電気・電子素子用封止材、接着剤等に使用されているエポキシ樹脂組成物などの硬化性樹脂組成物は、その硬化物の弾性率が大きく剛直であることから、硬化樹脂の熱膨張によりその樹脂で封止される電気・電子素子に大きな応力が加わる。この応力は、電気・電子素子の反りや基板の反りを引き起こしたり、硬化樹脂自体に亀裂を生じたり、あるいは電気・電子素子を破壊したり、電気・電子素子と硬化樹脂との間に隙間を生じたりする。【０００３】  硬化樹脂の低応力化を目的として、エポキシ基を有するシリコーンレジンを硬化性樹脂に配合する硬化性樹脂組成物（特開平５−２９５０８４号公報参照；対応欧州特許公開番号ＥＰ０５６７０７９Ａ１）、エポキシ樹脂およびシアネート樹脂とエポキシ基を有するジメチルシロキサン化合物との反応生成物からなるダイアタッチペースト（特開平１０−１４７７６４号公報、特開平１０−１６３２３２号公報参照）、エポキシ基含有シリコーンオイルとフェノール系有機化合物との反応性生物からなるダイボンディング材（特開平７−２２４４１号公報、特開平７−１１８３６５号公報、特開平１０−１３０４６５号公報参照）などが提案されている。しかし、これらの硬化物は依然として剛直で低応力化が不十分であり、電気・電子素子への適用には限界があった。【０００４】  一方、硬化性シリコーン組成物は、これを硬化して得られた硬化物が、誘電特性、体積抵抗率および絶縁破壊強度等の電気的特性に優れているため、電気部品、電気・電子素子用封止材、接着剤等に使用されている。しかし、硬化性シリコーン組成物は、これを硬化して得られた硬化物が柔軟である一方、その熱膨張率が大きかったり、強度や弾性率が低いことからその電気・電子部品の保護能力、つまり、外部からの衝撃に対する保護機能が小さかったりするという問題があった。また、硬化物の電気・電子素子に対する接着性が低いため、電気・電子素子と硬化樹脂との間に隙間を生じたりするという問題もあった。このため、充填剤を配合して柔軟な硬化物の熱膨張係数を小さくすることが考えられたが、充填剤の配合と共に弾性率が急激に大きくなり、その柔軟性や可撓性が失われるという問題があり、その改善効果にも限界があった。【０００５】  また、特開平６−３０６０８４号公報には、エポキシ変性シリコーンオイルおよびフェノール変性シリコーンオイルからなるゲル化時間の短い硬化性シリコーン樹脂組成物が提案されている。しかし、その樹脂組成物は硬化性に劣り、組成物の硬化には長い加熱時間を要するという問題点があった。
【発明の開示】
【０００６】  本発明の目的は、迅速に硬化し、硬化後は可撓性および接着性が優れた硬化物となる硬化性シリコーン組成物およびその硬化物を提供することにある。
【０００７】  本発明は、（Ａ）分岐状分子鎖構造を有し、１分子中にフェノール性水酸基含有一価炭化水素基を少なくとも２個有するオルガノポリシロキサン、（Ｂ）芳香環を含まないエポキシ基含有一価炭化水素基を少なくとも２個有する直鎖状のオルガノポリシロキサン、および（Ｃ）硬化促進剤からなることを特徴とする、硬化性シリコーン組成物、さらに（Ｄ）充填剤を含有する硬化性シリコーン組成物、およびそれらの硬化物に関する。
【発明を実施するための最良の形態】
【０００８】  以下、本発明の硬化性シリコーン組成物について詳細に説明する。
（Ａ）成分は本発明組成物の主剤であり、そのフェノール性水酸基が（Ｂ）成分中のエポキシ基と反応して架橋し、硬化する。【０００９】  （Ａ）成分は分岐状分子鎖構造を有し、１分子中にフェノール性水酸基含有一価炭化水素基を少なくとも２個有するオルガノポリシロキサンである。分岐状分子鎖構造とは、部分的に分岐した鎖状、分岐鎖状、網目状および３次元状のいずれでもよい分子構造のことであり、１分子中に少なくとも１個の［ＲＳｉＯ３／２］単位または［ＳｉＯ４／２］単位を有する。式中Ｒは炭素原子数１〜２０の有機基を示す。好ましいフェノール性水酸基含有一価炭化水素基は、ハイドロオキシフェニルプロピルなどのフェノール基結合アルキル基であり、下記のものが例示される。
0005285838.tif 000002
【００１０】  また、フェノール性水酸基含有１価炭化水素基以外のケイ素原子に結合する炭素原子数１〜２０の有機基は、炭素原子数１〜２０の一価炭化水素基あるいはハロゲン置換一価炭化水素基であることが好ましく、具体的には、メチル基，エチル基，プロピル基，ブチル基，ペンチル基等のアルキル基；フェニル基，トリル基，キシリル基等のアリール基；ベンジル基，フェネチル基等のアラルキル基；クロロメチル基，３，３，３−トリフルオロプロピル基等のハロゲン置換アルキル基が例示される。中でも、アルキル基、特に、メチル基が好ましい。また、基材への接着性を向上させるために、アルコキシシリルアルキル基を含んでもよい。アルコキシシリルアルキル基としては、トリアルコキシシリルアルキル基であることが好ましく、そのアルコキシ基としては炭素原子数１〜４のアルコキシ基であることが好ましく、そのアルキル基としては炭素原子数２〜６のアルキル基であることが好ましく、具体的には、トリメトキシシリルエチル基，トリエトキシシリルエチル基，メチルジメトキシシリルエチル基，トリメトキシシリルプロピル基，トリエトキシシリルプロピル基，トリメトキシシリルブチル基，メチルジメトキシシリルプロピル基が例示される。【００１１】  （Ａ）成分は、一種類のオルガノポリシロキサンでもよく、また、二種類以上のオルガノポリシロキサンを併用してもよい。２５℃における性状は、液状、固体状のいずれであってもよい。固体状の場合には、有機溶剤を用いたり、加熱したりすることで、他の成分と均一に混合することができる。なお、配合や取扱いの容易さから、２５℃で液体であることが好ましい。（Ａ）成分の重量平均分子量は、５００〜５００００が好ましく、７５０〜５０００がより好ましい。【００１２】  （Ａ）成分のフェノール当量｛（Ａ）成分の重量平均分子量を（Ａ）成分１分子中のフェノール性水酸基の数で割った数値｝は、１５０〜５０００の範囲であることが好ましく、より好ましくは１５０〜１０００であり、最も好ましくは１５０〜５００である。これは、この範囲の下限未満では、本発明組成物の硬化物の可撓性が十分でなくなる場合があるからであり、この範囲の上限を超えると、本発明組成物の接着性や硬化性が悪化したり、本発明組成物の硬化物が非常に脆くなったりする場合があるからである。【００１３】  好ましい（Ａ）成分の代表例は、下記シロキサン単位式（１）；
［Ｒ１３ＳｉＯ１／２］ａ［Ｒ２２ＳｉＯ２／２］ｂ［Ｒ３ＳｉＯ３／２］ｃ    （１）
で表されるオルガノポリシロキサンである。式中、Ｒ１、Ｒ２、Ｒ３は炭素原子数１〜２０の有機基であり、そのうち少なくとも２個はフェノール性水酸基含有一価炭化水素基であり、ａ＋ｂ＋ｃ＝１であり、ａは平均０≦ａ≦０．８であり、ｂは平均０≦ｂ≦０．８であり、ｃは平均０．２≦ｃ≦１．０である。フェノール性水酸基含有一価炭化水素基以外の炭素原子数１〜２０の有機基は、炭素原子数１〜２０の一価炭化水素基あるいはハロゲン置換一価炭化水素基であることが好ましく、この一価炭化水素基あるいはハロゲン置換一価炭化水素基およびフェノール性水酸基含有一価炭化水素基については上述のとおりである。上記シロキサン単位式（１）で表されるオルガノポリシロキサンとしては、［Ｒ３ＳｉＯ３／２］単位のみからなるもの、［Ｒ１３ＳｉＯ１／２］単位と［Ｒ３ＳｉＯ３／２］単位とからなるもの、［Ｒ２２ＳｉＯ２／２］単位と［Ｒ３ＳｉＯ３／２］単位とからなるもの、［Ｒ１３ＳｉＯ１／２］単位と［Ｒ２２ＳｉＯ２／２］単位と［Ｒ３ＳｉＯ３／２］単位とからなるものが例示される。【００１４】  なお、本発明の硬化性シリコーン組成物の硬化物の強度を向上させるためには、Ｒ３の２０モル％以上がアリール基であることが好ましく、５０モル％以上がアリール基であることがより好ましく、８０モル％以上がアリール基であることがさらに好ましい。Ｒ３の好ましいアリール基はフェニル基である。ａ、ｂ、ｃは各シロキサン単位の合計モル数を１とした場合の平均モル数を意味している。したがってａ＋ｂ＋ｃ＝１である。なお、ａ＋ｂ≠０であることが好ましい。これは、（Ａ）成分が［Ｒ３ＳｉＯ３／２］単位のみからなると、その粘度が高くなりすぎ取扱い作業性が悪化する場合があるからである。ａは平均０≦ａ≦０．８であり、好ましくは０＜ａ≦０．８であり、より好ましくは０．３≦ａ≦０．６である。これは、この範囲の上限を超えるとオルガノポリシロキサンの分子量が小さくなりすぎ、本発明組成物の硬化物から（Ａ）成分が滲み出したりして周囲を汚染したりする場合があるからである。ｂは平均０≦ｂ≦０．８であり、好ましくは０≦ｂ≦０．６である。これは、ｂがこの範囲の上限を超えると、本発明組成物の硬化物が脆くなる場合があるからである。ｃは平均０．２≦ｃ≦１．０であり、好ましくは０．４≦ｃ≦１．０である。これは、ｃがこの範囲の下限未満であると本発明組成物の接着性が十分でなくなったり、本発明硬化物が脆くなったりする場合があり、この範囲の上限を超えると粘度が高くなりすぎて本発明組成物の取扱い作業性が悪化したり、その硬化物の可撓性が適当でなくなる場合があるからである。【００１５】  シロキサン単位式（１）で表される好ましい（Ａ）成分としては、下記式で示されるオルガノポリシロキサンが例示される。下記の各式中、ａ、ｂおよびｃは前記のとおりであるが、ａおよびｂは０ではない。ｘ、ｙは０．２≦ｘ＜１．０、０＜ｙ＜０．２であり、ｘ＋ｙ＝ｃである。下記式中、Ｚは３−（ｍ−ヒドロキシフェニル）プロピル基を表す。【００１６】［Ｚ（ＣＨ３）２ＳｉＯ１／２］ａ［Ｃ６Ｈ５ＳｉＯ３／２］ｃ
［Ｚ（ＣＨ３）２ＳｉＯ１／２］ａ［（ＣＨ３）２ＳｉＯ２／２］ｂ［Ｃ６Ｈ５ＳｉＯ３／２］ｃ
［ＺＣＨ３ＳｉＯ２／２］ｂ［Ｃ６Ｈ５ＳｉＯ３／２］ｃ
［Ｚ（ＣＨ３）２ＳｉＯ１／２］ａ［Ｃ６Ｈ５ＳｉＯ３／２］ｘ［ＣＨ３ＳｉＯ３／２］ｙ
［Ｃ６Ｈ５ＳｉＯ３／２］ｘ［ＺＳｉＯ３／２］ｙ【００１７】上記シロキサン単位式（１）で表される（Ａ）成分を調製する方法としては、フェニルトリクロロシランやフェニルトリアルコキシシランをジメチルクロロシランなどのケイ素原子結合水素原子含有オルガノシラン存在下で共加水分解することによって調製したケイ素原子結合水素原子含有オルガノポリシロキサンと、脂肪族不飽和基を持ったフェノール化合物とのヒドロシリル化反応触媒存在下での付加反応により調製する方法；フェニルトリクロロシランやフェニルトリアルコキシシランをジメチルクロロシランおよびモノメチルクロロシランの存在下で共加水分解することによって調製したケイ素原子結合水素原子含有オルガノポリシロキサンと、脂肪族不飽和基を持ったフェノール化合物とのヒドロシリル化反応触媒存在下での付加反応により調製する方法が例示される。【００１８】  好ましい（Ａ）成分の別の代表例は、下記シロキサン単位式（２）；
［Ｒ４３ＳｉＯ１／２］ｄ［Ｒ５２ＳｉＯ２／２］ｅ［ＳｉＯ４／２］ｆ        （２）
で表されるオルガノポリシロキサンである。式中、Ｒ４、Ｒ５は炭素原子数１〜２０の有機基であり、そのうち少なくとも２個はフェノール性水酸基含有一価炭化水素基であり、ｄ＋ｅ＋ｆ＝１であり、ｄ／ｆは平均０．０２≦ｄ／ｆ≦４であり、ｄは平均０＜ｄ≦０．８であり、ｅは平均０≦ｅ≦０．９８であり、ｆは平均０．００２≦ｆ≦０．９８である。フェノール性水酸基含有一価炭化水素基以外の基は、炭素原子数１〜２０の一価炭化水素基でることが好ましく、この一価炭化水素基、フェノール性水酸基含有一価炭化水素基については上述のとおりである。上記シロキサン単位式（２）で表されるオルガノポリシロキサンとしては、［Ｒ４３ＳｉＯ１／２］単位と［ＳｉＯ４／２］単位とからなるもの、［Ｒ４３ＳｉＯ１／２］単位と［Ｒ５２ＳｉＯ２／２］単位と［ＳｉＯ４／２］単位とからなるものが例示される。【００１９】  ｄ、ｅ、ｆは各シロキサン単位の合計モル数を１とした場合の平均モル数を意味している。したがってｄ＋ｅ＋ｆ＝１である。ｄは平均０＜ｄ≦０．８であり、好ましくは０．２≦ｄ≦０．８であり、より好ましくは０．４≦ｄ≦０．８である。これは、ｄがこの範囲の上限を超えるとオルガノポリシロキサンの分子量が小さくなりすぎ、本発明組成物の硬化物から（Ａ）成分が滲み出したりして周囲を汚染したりする場合があるからである。ｅは平均０≦ｅ≦０．９８であり、好ましくは０≦ｅ≦０．６であり、より好ましくは０≦ｅ≦０．２である。これは、ｅがこの範囲の上限を超えると、本発明組成物の硬化物が脆くなる場合があるからである。ｆは平均０．００２≦ｆ≦０．９８であり、好ましくは０．１≦ｆ≦０．８であり、より好ましくは０．２≦ｆ≦０．６である。これは、ｆがこの範囲の下限未満であると本発明組成物の接着性が十分でなくなったり、本発明硬化物が脆くなったりする場合があり、この範囲の上限を超えると粘度が高くなりすぎて本発明組成物の取扱い作業性が悪化したり、その硬化物の可撓性が適当でなくなる場合があるからである。また、ｄ／ｆは平均０．０２≦ｄ／ｆ≦４であり、好ましくは０．２≦ｄ／ｆ≦４である。これは、この範囲の下限未満であると、粘度が高くなりすぎて本発明組成物の取扱い作業性が悪化したり、その硬化物の可撓性が適当でなくなる場合があるからであり、一方、［Ｒ４３ＳｉＯ１／２］単位は［ＳｉＯ４／２］単位に対して４個を超えることができないからである。【００２０】  シロキサン単位式（２）で表される好ましい（Ａ）成分としては、下記シロキサン単位式で示されるオルガノポリシロキサンが例示される。下記の各式中、ｄ、ｅおよびｆは前記のとおりであるが、ｅは０ではなく、ｐ＋ｑ＝ｄであり、ｒ＋ｓ＝ｅであり、Ｚは３−（ｍ−ヒドロキシフェニル）プロピル基を表す。
［Ｚ（ＣＨ３）２ＳｉＯ１／２］ｄ［ＳｉＯ４／２］ｆ
［Ｚ（ＣＨ３）２ＳｉＯ１／２］ｐ［（ＣＨ３）３ＳｉＯ１／２］ｑ［ＳｉＯ４／２］ｆ
［Ｚ（ＣＨ３）２ＳｉＯ１／２］ｄ［（ＣＨ３）２ＳｉＯ２／２］ｅ［ＳｉＯ４／２］ｆ
［Ｚ（ＣＨ３）２ＳｉＯ１／２］ｐ［（ＣＨ３）３ＳｉＯ１／２］ｑ［（ＣＨ３）２ＳｉＯ２／２］ｅ［ＳｉＯ４／２］ｆ
［Ｚ（ＣＨ３）２ＳｉＯ１／２］ｐ［（ＣＨ３）３ＳｉＯ１／２］ｑ［（ＣＨ３）２ＳｉＯ２／２］ｒ［（Ｃ６Ｈ５）（ＣＨ３）ＳｉＯ２／２］ｓ［ＳｉＯ４／２］ｆ【００２１】  シロキサン単位式（２）で表される（Ａ）成分を製造する方法としては、公知の方法で調製したケイ素原子結合水素原子含有オルガノポリシロキサンと、脂肪族不飽和基を有するフェノール化合物とをヒドロシリル化反応触媒存在下で付加反応させる方法が例示される。具体的には、テトラメトキシシランをジメチルクロロシランのようなケイ素原子結合水素原子含有オルガノシランの存在下で共加水分解して調製したケイ素原子結合水素原子含有オルガノポリシロキサンと、脂肪族不飽和基を持ったフェノール化合物とをヒドロシリル化反応触媒存在下で付加反応させて調製する方法；テトラメトキシシランをジメチルクロロシランのようなケイ素原子結合水素原子含有オルガノシランおよびヘキサメチルジシロキサンの存在下で共加水分解して調製したケイ素原子結合水素原子含有オルガノポリシロキサンと、脂肪族不飽和基を持ったフェノール化合物とをヒドロシリル化反応触媒存在下で付加反応させて調製する方法；テトラメトキシシランをジメチルクロロシランおよびモノメチルクロロシランの存在下で共加水分解して調製したケイ素原子結合水素原子含有オルガノポリシロキサンと、脂肪族不飽和基を持ったフェノール化合物とをヒドロシリル化反応触媒存在下で付加反応させて調製する方法が例示される。【００２２】  他にも、表面にシラノール基を有する微粉末状シリカの表面をジメチルクロロシランで処理し、これと脂肪族不飽和基を持ったフェノール化合物とをヒドロシリル化反応触媒存在下で付加反応させて調製する方法が例示される。【００２３】  （Ｂ）芳香環を含まないエポキシ基含有一価炭化水素基を少なくとも２個含有する直鎖状のオルガノポリシロキサンは、（Ａ）成分の架橋剤であり、後述する（Ｃ）成分の作用により（Ａ）成分中のフェノール性水酸基と反応して本発明組成物を架橋硬化させる働きがある。（Ｂ）成分中の好ましい芳香環を含まないエポキシ基含有一価炭化水素基としては、２−グリシドキシエチル基，３−グリシドキシプロピル基，４−グリシドキシブチル基，２−（３，４−エポキシシクロヘキシル）エチル基，３−（３，４−エポキシシクロヘキシル）プロピル基，２−（３，４−エポキシノルボルネニル）エチル基，２−（３，４−エポキシ−３−メチルシクロヘキシル）−２−メチルエチル基が等のエポキシ基結合アルキル基が例示される。中でも、３−グリシドキシプロピル基、２−（３，４−エポキシシクロヘキシル）エチル基が好ましい。これらの芳香環を含まないエポキシ基含有一価炭化水素基は１分子内に２個以上存在する。（Ｂ）成分中の芳香環を含まないエポキシ基含有一価炭化水素基以外の基としては、炭素原子数１〜２０の一価炭化水素基またはハロゲン置換一価炭化水素基であることが好ましく、メチル基、エチル基、プロピル基、ブチル基、ペンチル基、ヘキシル基、ヘプチル基等のアルキル基；フェニル基、トリル基、キシリル基、ナフチル基などのアリール基；ベンジル基、フェネチル基等のアラルキル基；ビニル基、アリル基、ブテニル基、ペテニル基、ヘキセニル基などのアルケニル基；クロロメチル基、３−クロロプロピル基、３，３，３−トリフルオロプロピル基等のハロゲン化アルキル基が例示される。中でもアルキル基、特にはメチル基が好ましい。（Ｂ）成分は少数のケイ素結合水素原子、水酸基、および／またはアルコキシ基を含有してもよい。（Ｂ）成分は２５℃において、固形、液状のいずれでもよいが、取扱いの容易さから、液状が好ましい。具体的には、２５℃において１〜１００００００ｍＰａ・ｓの粘度を有することが好ましく、特に、１００〜５０００ｍＰａ・ｓの範囲内であることが好ましい。これは、上記範囲の下限未満であると、本組成物を硬化して得られる硬化物の可撓性および機械的強度が低下する傾向があるからであり、一方、上記範囲の上限を超えると、本発明組成物の取扱い作業性が低下する傾向があるからである。【００２４】  好ましい（Ｂ）成分は下記構造式（３）で表される。これは、本発明組成物の硬化物の可撓性を向上させるのに有利となるからである。
Ｒ７３ＳｉＯ（Ｒ８２ＳｉＯ）ｍＳｉＲ７３            （３）
式中、Ｒ７、Ｒ８は炭素原子数１〜２０の有機基であり、これらのうち少なくとも２個は芳香環を含まないエポキシ基含有一価炭化水素基である。芳香環を含まないエポキシ基含有一価炭化水素基は分子中に２個以上あればよいが、好ましくは２個である。芳香環を含まないエポキシ基含有一価炭化水素基以外の有機基としては、炭素原子数１〜２０の一価炭化水素基またはハロゲン置換一価炭化水素基が好ましいが、芳香環を含まないエポキシ基含有一価炭化水素基およびそれ以外の一価炭化水素基、ハロゲン置換一価炭化水素基は上述のとおりである。式中のｍは０〜１０００の整数であり、好ましくは０〜１００であり、より好ましくは、０〜２０である。これは、式中のｍが上記範囲内であると（Ｂ）成分の粘度が充分に低く、（Ａ）成分への配合や取扱いが容易になり、さらには、本発明の硬化性シリコーン組成物を無溶剤で液状とすることが可能となるからである。【００２５】  （Ｂ）成分の配合量は、（Ａ）成分中のフェノール性水酸基に対して（Ｂ）成分中のエポキシ基のモル比が０．２〜５となる量であり、特に、０．３〜２．５となる量が好ましく、０．８〜１．５となる量がより好ましい。これは、（Ａ）成分中のフェノール性水酸基に対する（Ｂ）成分中のエポキシ基のモル比が０．２未満であると組成物が十分に硬化せず、また、５を越えると硬化後の機械的特性が著しく低下するためである。【００２６】  好ましい（Ｂ）成分としては、下記のものが例示される。なお、式中のｎは１〜２０の整数であり、ｔは２〜１０の整数であり、Ｘは３−グリシドキシプロピル基あるいは２−（３，４−エポキシシクロヘキシル）エチル基である。
0005285838.tif 000003
【００２７】  （Ｂ）成分は、公知の方法によって調製することが出来る。例えばアルケニル基を含有し芳香環を含まないエポキシ化合物とケイ素原子結合水素原子を有するオルガノポリシロキサンとをヒドロシリル化触媒の存在下で付加反応させる方法が例示される。【００２８】  （Ｃ）成分は（Ａ）成分中のフェノール性水酸基と（Ｂ）成分中のエポキシ基の反応、すなわち、本発明組成物の硬化を促進するための成分である。（Ｃ）成分としては、三級アミン化合物，アルミニウムやジルコニウム等の有機金属化合物，ホスフィン等の有機リン化合物，異環型アミン化合物，ホウ素錯化合物，有機アンモニウム塩，有機スルホニウム塩，有機過酸化物やこれらの反応物等が例示される。例えば、トリフェニルホスフィン、トリブチルホスフィン、トリ（ｐ−メチルフェニル）ホスフィン、トリ（ノニルフェニル）ホスフィン、トリフェニルホスフイン・トリフェニルボレート、テトラフェニルホスフィン・テトラフェニルボレート等のリン系化合物；トリエチルアミン、ベンジルジメチルアミン、α−メチルベンジルジメチルアミン、１，８−ジアザビシクロ［５．４．０］ウンデセン−７等の第３級アミン化合物；２−メチルイミダゾール、２−フェニルイミダゾール、２−フェニル−４−メチルイミダゾール等のイミダゾール化合物が例示される。なお、本発明の硬化性シリコーン組成物の可使時間を延ばすことができるので、カプセル化された硬化促進剤が好ましい。カプセル化された硬化促進剤としては、ビスフェノールＡ型エポキシ樹脂中にアミン触媒を配合したカプセル化アミン触媒（ＨＸ−３０８８：旭化成株式会社製）が挙げられる。【００２９】  （Ｃ）成分は本発明組成物を硬化させるのに十分な量であればその配合量は限定されないが、好ましくは、（Ａ）成分１００重量部当り、０．０１〜５０重量部であり、さらに好ましくは、０．１〜５重量部である。【００３０】  本発明組成物には、粘稠性を付与したり硬化物の強度を向上させるために（Ｄ）充填剤を配合してもよい。充填剤としては、ガラス繊維、アルミナ繊維、アルミナとシリカを成分とするセラミック繊維、ボロン繊維、ジルコニア繊維、炭化ケイ素繊維、金属繊維等の繊維状充填剤；溶融シリカ、結晶性シリカ、沈澱シリカ、ヒュームドシリカ、焼成シリカ、酸化亜鉛、焼成クレイ、カーボンブラック、ガラスビーズ、アルミナ、タルク、炭酸カルシウム、クレイ、水酸化アルミニウム、水酸化マグネシウム、硫酸バリウム、窒化アルミニウム、窒化ホウ素、炭化ケイ素、酸化アルミニウム、酸化マグネシウム、酸化チタン、酸化ベリリウム、カオリン、雲母、ジルコニア等の粉粒体状充填剤；およびこれらの２種以上の混合物が例示される。また、（Ｄ）成分の平均粒子径や形状は限定されないが、成形性が優れることから、平均粒子径が０．１〜４０μｍである球状シリカが好ましい。【００３１】  （Ｄ）成分の配合量は、本発明組成物の流動性を損なわないことから（Ａ）成分と（Ｂ）成分の合計１００重量部に対して、０〜２０００重量部が好ましく、さらに、５０〜１０００重量部がより好ましい。【００３２】  さらに、（Ａ）成分または（Ｂ）成分、あるいはそれらの混合物に（Ｄ）成分を良好に分散させ、本発明組��物の硬化時の基材への接着性を向上させるために、シランカップリング剤、チタネートカップリング剤等のカップリング剤を配合してもよい。シランカップリング剤としては、３−グリシドキシプロピルトリメトキシシラン、３−グリシドキシプロピルメチルジエトキシシラン、２−（３，４−エポキシシクロヘキシル）エチルトリメトキシシラン等のエポキシ基含有アルコキシシラン；Ｎ−（２−アミノエチル）−３−アミノプロピルトリメトキシシラン、３−アミノプロピルトリエトキシシラン、Ｎ−フェニル−３−アミノプロピルトリメトキシシラン等のアミノ基含有アルコキシシラン；３−メルカプトプロピルトリメトキシシラン等のメルカプト基含有アルコキシシランが例示される。また、チタネートカップリング剤としては、ｉ−プロポキシチタントリ（ｉ−イソステアレート）が例示される。【００３３】  その他任意の成分として、テトラメトキシシラン、テトラエトキシシラン、ジメチルジメトキシシラン、メチルフェニルジメトキシシラン、メチルフェニルジエトキシシラン、フェニルトリメトキシシラン、メチルトリメトキシシラン、メチルトリエトキシシラン、ビニルトリメトキシシラン、アリルトリメトキシシラン、アリルトリエトキシシラン等のアルコキシシラン；ヘキサン、ヘプタン等の脂肪族系溶剤、トルエン、キシレン等の芳香族系溶剤、メチルエチルケトン、メチルイソブチルケトン等のケトン系溶剤等の有機溶剤；顔料；耐熱剤を配合してもよい。【００３４】  本発明の硬化性シリコーン組成物は、（Ａ）成分、（Ｂ）成分、（Ｃ）成分および必要により（Ｄ）成分やその他の任意成分を均一に混合することで得られる。混合方法は特に限定されないが、（Ａ）成分、（Ｂ）成分、（Ｃ）成分、必要により（Ｄ）成分やその他の任意成分を同時に配合する方法；（Ａ）成分と（Ｂ）成分をプレミックスした後、（Ｃ）成分と必要により（Ｄ）成分やその他の任意成分を配合する方法；（Ａ）成分、（Ｂ）成分と必要により（Ｄ）成分やその他の任意成分をプレミックスした後、（Ｃ）成分を配合する方法が例示される。（Ａ）成分、（Ｂ）成分、（Ｃ）成分および必要により（Ｄ）成分やその他の任意成分を混合する混合装置としては特に限定がなく、一軸または二軸の連続混合機、二本ロール、ロスミキサー、ホバートミキサー、デンタルミキサー、プラネタリミキサー、ニーダーミキサーが例示される。【００３５】  本発明の硬化性シリコーン組成物は、トランスファーモールド，インジェクションモールド，ポッティング，キャスティング，粉体塗装，浸漬塗布，滴下等の方法により使用することができる。なお、ポッティングやスクリーン印刷、塗布など種々の使用方法が選択でき、少量使用の用途にも適合しやすいことから、液状あるいはペースト状であることが好ましい。また、本発明の硬化性シリコーン組成物は、硬化後は可撓性および接着性に優れた硬化物になるので、電気部品や電子素子の封止剤、注型剤、コーティング剤、接着剤等として有用である。【００３６】  本発明の硬化性シリコーン組成物を硬化させてなる硬化物は、基材と強固に一体化することができ、適度な可撓性を有する。このことから、電気部品や電子素子の保護部材、封止部材、接着部材に好適に用いることができる。
【実施例】
【００３７】  以下、本発明を実施例により説明する。なお、硬化性シリコーン組成物および硬化物の諸特性は以下に示す方法により測定した。【００３８】  ［粘度測定方法］
Ｅ型粘度計（ＴＯＫＩＭＥＣ社製、ＤＩＧＩＴＡＬ  ＶＩＳＣＯＭＥＴＥＲ  ＤＶ−Ｕ−Ｅ  ＩＩ型）を用いて、２５℃、回転数２．５の条件で測定した。【００３９】  ［熱膨張率測定方法］
硬化性シリコーン組成物を幅４ｍｍ、長さ１５ｍｍ、深さ４ｍｍのキャビティを有する金型に充填し、７０ｍｍＨｇで脱泡した後、１５０℃、２．５ＭＰａの条件で６０分間プレス硬化した。次いで１８０℃で２時間オーブン中で２次加熱して硬化物試験片を得た。得られた試験片をＴＭＡ（真空理工株式会株式会社製ＴＭ−９２００）を使用して、昇温２．５℃／分で２５℃から２１０℃まで昇温し熱膨張を測定した。【００４０】  ［複素粘弾性率測定方法］
硬化性シリコーン組成物を幅１０ｍｍ、長さ５０ｍｍ、深さ２ｍｍのキャビティを有する金型に充填し、７０ｍｍＨｇで脱泡した後、１５０℃、２．５ＭＰａの条件で６０分間プレス硬化した。次いで１８０℃で２時間オーブン中で２次加熱しての硬化物試験片を得た。得られた試験片をＡＲＥＳ粘弾性測定装置（Ｒｅｏｍｅｔｒｉｃ  Ｓｃｉｅｎｔｉｆｉｃ社製）を使用し、ねじれ０．５％、振動数１Ｈｚ、昇温速度３℃／分で−５０℃から１５０℃へ昇温したときの２５℃での複素粘弾性率を測定した。【００４１】  ［接着性評価方法］
ソルダーレジスト（現像型ソルダーレジスト、太陽インキ製造株式会社製ＰＳＲ−４０００  ＣＣ０２／ＣＡ−４０  ＣＣ０２）をビスマレイミド・トリアジン樹脂（通称：ＢＴ樹脂）製基盤に塗布し、紫外線乾燥、露光、硬化（１５０℃、１時間）して、ＢＴ基板上にソルダーレジスト層（５０μｍ厚み）を形成し、これを被着体とした。この他に、ガラス板、アルミ板、ニッケル板、銅板も被着体として評価した。硬化性シリコーン組成物およそ１ｃｍ３を、これらの被着体上に塗布し１２５℃で２時間オーブン中で加熱した後、１８０℃で２時間オーブン加熱を行って接着性評価用試験片を得た。得られた試験片から、硬化物をデンタルスパチュラを用いて剥がし、その接着性を顕微鏡下で目視観察した。凝集破壊の場合を○、薄皮が残った状態で界面剥離する場合を△、界面剥離の場合を×、とした。【００４２】  ［硬化性評価方法］
ガラス板上に厚さ４０μｍのテープを５枚貼り付けて幅１５ｍｍ、長さ５０ｍｍ、厚さ０．２ｍｍのキャビティを設け、その中に硬化性シリコーン組成物をスキージを用いて充填した。得られた試験片を１５０℃の熱風循環式オーブンに入れて、１５分毎に硬化性シリコーン組成物表面をデンタルスパチュラで触れて、試料の糸引きがなくなるまでの時間を追跡した。【００４３】  ［重量平均分子量］
トルエンを溶媒とてＧＰＣで測定した、ポリスチレン換算した重量平均分子量を示す。【００４４】［実施例１］
下記シロキサン単位式（４）で表される重量平均分子量１６００、粘度５７５００ｍＰａ・ｓ、フェノール当量３１７のオルガノポリシロキサンを２５．０重量部、下記式（５）で表される粘度１０ｍＰａ・ｓ、エポキシ当量１８０のオルガノポリシロキサンを１４．０重量部（式（４）で表されるオルガノポリシロキサン中のフェノール性水酸基のモル数と、式（５）で表されるオルガノポリシロキサン中のエポキシ基のモル数の比が１．０となる量）、ＨＸ−３０８８（旭化成株式会社製カプセル型アミン触媒、アミン触媒含有量：４０重量％）を１．０重量部、および球状非晶質シリカ（株式会社アドマテック製アドマファイン、平均１．５μｍ）を６０．０重量部混合して、粘度１５Ｐａ・ｓの硬化性シリコーン組成物を調製した。真空脱泡後、前述の条件で熱膨張率、複素粘弾性率、接着性、硬化時間を調べた。その結果を表１に示す。
［Ｚ（ＣＨ３）２ＳｉＯ１／２］０．６［Ｃ６Ｈ５ＳｉＯ３／２］０．４        （４）
（式中Ｚは３−（ｍ−ヒドロキシフェニル）プロピル基）
Ｘ−（ＣＨ３）２ＳｉＯ（ＣＨ３）２Ｓｉ−Ｘ                                （５）
（式中Ｘは、３−グリシドキシプロピル基）【００４５】［実施例２］
前記シロキサン単位式（４）で表される重量平均分子量１６００、粘度５７５００ｍＰａ・ｓ、フェノール当量３１７のオルガノポリシロキサンを２４．０重量部、前記式（５）で表される粘度１０ｍＰａ・ｓ、エポキシ当量１８０のオルガノポリシロキサンを１４．０重量部（式（４）で表されるオルガノポリシロキサン中のフェノール性水酸基のモル数と、式（５）で表されるオルガノポリシロキサン中のエポキシ基のモル数の比が１．０となる量）、３−グリシドキシプロピルトリメトキシシランを１．０重量部、ＨＸ−３０８８（旭化成株式会社製カプセル型アミン触媒、アミン触媒含有量：４０重量％）を１．０重量部、および球状非晶質シリカ（株式会社アドマテック製アドマファイン、平均１．５μｍ）を６０．０重量部を混合して、粘度１４Ｐａ・ｓの硬化性シリコーン組成物を調製した。真空脱泡後、前述の条件で熱膨張率、複素粘弾性率、接着性、硬化時間を調べた。その結果を表１に示す。【００４６】［実施例３］
下記シロキサン単位式（６）で表される重量平均分子量１６７０、粘度３９７００ｍＰａ・ｓ、フェノール当量３００のオルガノポリシロキサンを２３．０重量部、前記式（５）で表される粘度１０ｍＰａ・ｓ、エポキシ当量１８０のオルガノポリシロキサンを１５．０重量部（式（６）で表されるオルガノポリシロキサン中のフェノール性水酸基のモル数と、式（５）で表されるオルガノポリシロキサン中のエポキシ基のモル数の比が１．０となる量）、３−グリシドキシプロピルトリメトキシシランを１．０重量部、ＨＸ−３０８８（旭化成株式会社製カプセル型アミン触媒、アミン触媒含有量：４０重量％）を１．０重量部、および球状非晶質シリカ（株式会社アドマテック製アドマファイン、平均１．５μｍ）を６０．０重量部混合して、粘度５７Ｐａ・ｓの硬化性シリコーン組成物を調製した。真空脱泡後、前述の条件で熱膨張率、複素粘弾性率、接着性、硬化時間を調べた。その結果を表１に示す。
［Ｚ（ＣＨ３）２ＳｉＯ１／２］０．４［（ＣＨ３）３ＳｉＯ１／２］０．２［ＳｉＯ４／２］０．４        （６）
（式中Ｚは３−（ｍ−ヒドロキシフェニル）プロピル基）【００４７】  ［比較例１］
ビスフェノールＡ型液状エポキシ樹脂（ジャパンエポキシレジン株式会社製、エピコート８２８、粘度１５ｍＰａ・ｓ、エポキシ当量１９０）を２３．０重量部、液状フェノール化合物（明和化成株式会社製、ＭＥＨ８０００Ｈ）を１７．０重量部、硬化促進剤としてＨＸ−３０８８（旭化成株式会社製カプセル型アミン触媒、アミン触媒含有量：４０重量％）を１．０重量部、および球状非晶質シリカ（株式会社アドマテック製アドマファイン、平均１．５μｍ）６０．０重量部を混合して、粘度１９９Ｐａ・ｓの硬化性エポキシ樹脂組成物を調製した。真空脱泡後、前述の条件で熱膨張率、複素粘弾性率、接着性、硬化時間を調べた。その結果を表２に示す。その硬化物の複素弾性率が２９００と非常に高く剛直であることが認められた。【００４８】  ［比較例２］
下記式（７）で表される粘度３０５０ｍＰａ・ｓ、フェノール当量２００のオルガノポリシロキサンを２．０重量部、下記シロキサン単位式（８）で表される重量平均分子量４５０００、粘度１７７００ｍＰａ・ｓ、エポキシ当量３８５０のオルガノポリシロキサンを３６．０重量部、（式（７）で表されるオルガノポリシロキサン中のフェノール性水酸基のモル数と、式（８）で表されるオルガノポリシロキサン中のエポキシ基のモル数の比が１．０となる量）、硬化促進剤としてＨＸ−３０８８（旭化成株式会社製カプセル型アミン触媒、アミン触媒含有量：４０重量％）を１．０重量部、および球状非晶質シリカ（株式会社アドマテック製アドマファイン、平均１．５μｍ）を６０．０重量部を混合して、硬化性シリコーン組成物を調製した。その粘度は５００Ｐａ・ｓを超えていた。真空脱泡後、前述の条件で熱膨張率、複素粘弾性率、接着性、硬化時間を調べた。その結果を表２に示す。
Ｚ−（ＣＨ３）２ＳｉＯ（ＣＨ３）２Ｓｉ−Ｚ                        （７）
（式中Ｚは、３−（ｍ−ヒドロキシフェニル）プロピル基）
［（ＣＨ３）３ＳｉＯ１／２］０．００３［ＸＣＨ３ＳｉＯ２／２］０．０２４［（ＣＨ３）２ＳｉＯ２／２］０．９７２        （８）
（式中Ｘは３−グリシドキシプロピル基）【００４９】  ［比較例３］
下記シロキサン単位式（９）で表される重量平均分子量６３０、粘度８４０ｍＰａ・ｓ、フェノール当量３１４のオルガノポリシロキサンを１７．０重量部、下記シロキサン単位式（１０）で表される重量平均分子量１５００、粘度１２００ｍＰａ・ｓ、エポキシ当量３７０のオルガノポリシロキサンを２１．０重量部、（式（９）で表されるオルガノポリシロキサン中のフェノール性水酸基のモル数と、式（１０）で表されるオルガノポリシロキサン中のエポキシ基のモル数の比が１．０となる量）、硬化促進剤としてＨＸ−３０８８（旭化成株式会社製カプセル型アミン触媒、ビスフェノールＡ型液状エポキシ樹脂中にカプセル化アミン触媒が４０重量％含有）を１．０重量部、３−グリシドキシプロピルトリメトキシシランを１．０重量部、および球状非晶質シリカ（株式会社アドマテック製アドマファイン、平均１．５μｍ）７０．０重量部を混合して、粘度２７Ｐａ・ｓの硬化性シリコーン組成物を調製した。真空脱泡後、金型に注型して１５０℃で２時間オーブン加熱した後１８０℃で２時間オーブン加熱した以外は、前述の条件で熱膨張率、複素粘弾性率を調べた。また、前述の条件で、接着性、硬化時間を調べた。その特性を表２に示す。
［（Ｃ２Ｈ５）２ＳｉＯ２／２］０．５［Ｒ９（ＣＨ３）ＳｉＯ２／２］０．５  （９）
式中Ｒ９は、下式で表される基：
0005285838.tif 000004
［（ＣＨ３）３ＳｉＯ１／２］０．１７［Ｒ１０（ＣＨ３）ＳｉＯ２／２］０．３３［（ＣＨ３）２ＳｉＯ２／２］０．５０        （１０）
式中Ｒ１０は、下式で表される基
0005285838.tif 000005
【００５０】  ［比較例４］
上記式（９）で表される重量平均分子量６３０、粘度８４０ｍＰａ・ｓ、フェノール当量３１４のオルガノポリシロキサンを２２．０重量部、下記式（１１）で表される重量平均分子量９５０、粘度１７７０００ｍＰａ・ｓ、エポキシ当量２４０のオルガノポリシロキサンを１６．０重量部、（前記式（９）で表されるオルガノポリシロキサン中のフェノール性水酸基のモル数と、式（１１）で表されるオルガノポリシロキサン中のエポキシ基のモル数の比が１．０となる量）、硬化促進剤としてＨＸ−３０８８（旭化成株式会社製カプセル型アミン触媒、ビスフェノールＡ型液状エポキシ樹脂中にカプセル化アミン触媒が４０重量％含有）を１．０重量部、３−グリシドキシプロピルトリメトキシシランを１．０重量部、および球状非晶質シリカ（株式会社アドマテック製アドマファイン、平均１．５μｍ）７０．０重量部を混合して、粘度８１Ｐａ・ｓの硬化性シリコーン組成物を調製した。真空脱泡後、金型に注型して１５０℃で２時間オーブン加熱した後１８０℃で２時間オーブン加熱した以外は、前述の条件で熱膨張率、複素粘弾性率を調べた。また、前述の条件で、接着性、硬化時間を調べた。その特性を表２に示す。
0005285838.tif 000006
式中Ｒ１０は、下式で表される基：
0005285838.tif 000007
【００５１】  ［比較例５］
前記式（７）で表される粘度３０５０ｍＰａ・ｓ、フェノール当量２００のオルガノポリシロキサンを２０．０重量部、下式（１２）で表される重量平均分子量６９６、粘度１１０ｍＰａ・ｓ、エポキシ当量１７４のオルガノポリシロキサンを１７．０重量部（式（７）で表されるオルガノポリシロキサン中のフェノール性水酸基のモル数と、式（１２）で表されるオルガノポリシロキサン中のエポキシ基のモル数の比が１．０となる量）、硬化促進剤としてＨＸ−３０８８（旭化成株式会社製カプセル型アミン触媒、アミン触媒含有量：４０重量％）を１．０重量部、および球状非晶質シリカ（株式会社アドマテック製アドマファイン、平均１．５μｍ）を６０．０重量部を混合して、粘度５Ｐａ・ｓの硬化性シリコーン組成物を調製した。真空脱泡後、前述の条件で熱膨張率、複素粘弾性率、接着性、硬化時間を調べた。その結果を表２に示す。
0005285838.tif 000008
（式中Ｘは３−グリシドキシプロピル基）【００５２】
0005285838.tif 000009
【００５３】
0005285838.tif 000010
【産業上の利用可能性】
【００５４】  本発明の硬化性シリコーン組成物は、（Ａ）分岐状分子鎖構造を有し、１分子中にフェノール性水酸基含有一価炭化水素基を少なくとも２個有するオルガノポリシロキサン、（Ｂ）芳香環を含まないエポキシ基含有一価炭化水素基を少なくとも２個有する直鎖状のオルガノポリシロキサン、および（Ｃ）硬化促進剤からなるので、迅速に硬化し、その成形工程において加熱時間の短縮あるいは加熱硬化温度の低減が可能となる。すなわち、その成形工程において熱膨張による内部応力を小さくすることができることから、微細、脆弱な部品の保護材として使用したときその破損を防止することができ、また基材との接着も強固となる。さらに、本発明の硬化性シリコーン組成物は、ソルダーレジスト、ニッケル、銅といった難接着性の基材に対しても良好な接着性を示す。したがって、電気部品や電子素子の封止剤、注型剤、コーティング剤、接着剤等として有用である。また、その硬化物は基材と強固に一体化することができ、適度な可撓性を有する。